КОМПОЗИЦИЯ АСФАЛЬТА, СОДЕРЖАЩАЯ СМЕСЬ ИЗОЦИАНАТА И ПОЛИМЕРА В КАЧЕСТВЕ ДОБАВОК ДЛЯ УЛУЧШЕНИЯ ХАРАКТЕРИСТИК

1. Композиция асфальта, содержащая от 0,1 до 8 мас.%, в пересчете на общую массу композиции, изоцианата в качестве термореактивного реакционноспособного соединения и от 0,1 до 8 мас.%, в пересчете на общую массу композиции, полимера, выбранного из группы, состоящей из сополимера стирола/бутадиена/стирола (SBS), стиролбутадиенового каучука (SBR), неопрена, полиэтилена, полиэтилена низкой плотности, окисленного полиэтилена высокой плотности, полипропилена, окисленного полипропилена высокой плотности, малеинизированного полипропилена, тройного сополимера этилена-бутилакрилата-глицидилметакрилата, этилвинилацетата (EVA) и полифосфорной кислоты (РРА).
2. Композиция асфальта по п. 1, в которой изоцианат имеет функциональность по меньшей мере 2,0.
3. Композиция асфальта по п. 1, в которой изоцианат выбран из группы, состоящей из мономерного MDI, полимерного MDI, MDI форполимеров, TDI и HDI.
4. Композиция асфальта по п. 1, в которой изоцианат представляет собой полимерный MDI.
5. Композиция асфальта по п. 4, в которой полимерный MDI имеет вязкость в диапазоне от 10 до 5000 сП/мПа⋅с при 25°С.
6. Композиция асфальта по п. 4, в которой количество полимерного MDI составляет от 0,5 до 5,0 мас.%, в пересчете на общую массу композиции.
7. Композиция асфальта по одному из пп. 1-6, в которой полимер представляет собой сополимер стирола/бутадиена/стирола (SBS).
8. Композиция асфальта по п. 7, в которой сополимер стирола/бутадиена/стирола (SBS) является линейным.
9. Композиция асфальта по п. 7, в которой сополимер стирол/бутадиен/стирол (SBS) имеет содержание стирола от 25 до 40 мас.%, в пересчете на общую массу полимера.
10. Композиция асфальта по п. 7, в которой количество сополимера стирола/бутадиена/стирола (SBS) составляет от 0,8 до 3,0 мас.%, в пересчете на общую массу композиции.
11. Композиция асфальта по одному из пп. 1-6, в которой полимер представляет собой полифосфорную кислоту (РРА).
3
4
12. Композиция асфальта по п. 11, в которой полифосфорная кислота (РРА) имеет расчетное содержание HPO в диапазоне от 100 до 120%.
13. Композиция асфальта по п. 11, в которой полифосфорная кислота (РРА) не содержит воды.
14. Композиция асфальта по п. 11, в которой количество полифосфорной кислоты (РРА) составляет от 0,8 до 2,0 мас.%, в пересчете на общую массу композиции.
15. Способ получения композиции асфальта по одному из пп. 1-12, включающий следующие стадии:
a) нагревания исходного асфальта до температуры от 110 до 190°С,
b) добавления желаемого количества изоцианата и соответствующего полимера при перемешивании, причем порядок добавления желаемых добавок не имеет решающего значения,
c) после стадии b) реакционную смесь перемешивают при температуре в диапазоне от 110 до 190°С,
d) окончание реакции определяют с помощью ИК-спектроскопии, причем реакция протекает в кислородной атмосфере.
16. Способ по п. 15, причем температура находится в диапазоне от 110 до 165°С.
17. Способ по п. 15, причем температуры на стадии а) и стадии с) являются одинаковыми и находятся в диапазоне от 110 до 165°С.
18. Способ по п. 15, причем температура находится в диапазоне от 110 до 165°С, а реакционную смесь перемешивают в течение по меньшей мере 2 ч после стадии добавления b).
19. Способ по одному из пп. 15-18, причем окончание реакции определяют с помощью ИК-спектроскопии.
20. Применение композиции асфальта по пп. 1-14 для получения композиции асфальтовой смеси.